【手続補正書】
【提出日】平成20年8月21日(2008.8.21)
【手続補正１】
【補正対象書類名】明細書
【補正対象項目名】特許請求の範囲
【補正方法】変更
【補正の内容】
【特許請求の範囲】
【請求項１】  ５０〜９９．９５重量％の、Ｔｇが２５℃未満の、実質的に非晶質のポリマーのコア部分を、０．０５〜５０重量％の、Ｔｇが２５℃より高いか又はＴｍが２５℃より高く２３０℃未満の外側ポリマー組成物（但し、このポリマーはポリ（ブチレンテレフタレート）以外である）で被覆するか、又は周囲を囲んでなる製品であって、
前記外側ポリマー組成物が隣接コア部分との接触時のブロッキングを防ぐように充分にコア部分を覆い、
前記非晶質のポリマーコア部分及び外側ポリマー組成物がポリエステル、ポリエステル−エーテル、ポリエステルアミド及びポリカーボネートからなる群から選ばれ、
前記コア部分の少なくとも一部及び前記外側ポリマーが１００〜３００℃の温度において交換反応を受け、且つ前記コア及び外側組成物のＴｇ観測値が前記温度において時間の経過につれて本質的に単一のＴｇになる傾向にある製品。
【請求項２】  前記外側ポリマー組成物がコア部分の表面積の少なくとも６０％を覆う請求項１に記載の製品。
【請求項３】  前記製品がペレット、錠剤又はブロックの形態である請求項１に記載の製品。
【請求項４】  前記コア及び／又は外側ポリマー組成物が
（ｉ）０〜８０重量％の相溶性粘着付与剤；
（ｉｉ）０〜４０重量％の相溶性可塑剤；
（ｉｉｉ）０〜５０重量％のワックス希釈剤；
（ｉｖ）０〜６０重量％の相溶性結晶性熱可塑性ポリマー；
（ｖ）０〜６０重量％の相溶性非晶質熱可塑性ポリマー；
（ｖｉ）０〜３重量％の安定剤；
（ｖｉｉ）０〜６０重量％の相溶性結晶性熱可塑性ポリマー；及び
（ｖｉｉｉ）０〜６０重量％の相溶性非晶質熱可塑性ポリマー
（前記百分率は前記製品の総重量に基づき合計１００％である）を更に含む請求項１に記載の製品。
【請求項５】  前記コア及び／又は外側ポリマー組成物が
（ｉ）０〜８０重量％の相溶性粘着付与剤；
（ｉｉ）０〜４０重量％の相溶性可塑剤；
（ｉｉｉ）（ａ）少なくとも１個の極性官能基を含み、該官能基が３×１０-3当量／ｇより高い濃度で存在する、５００ｇ／モル未満の分子量を有する相溶性ワックス希釈剤５〜４０重量％；及び（ｂ）結晶性熱可塑性ポリマー０〜６０重量％からなる群から選ばれた少なくとも１種の結晶質材料；並びに
（ｉｖ）０〜３重量％の安定剤
（前記百分率は前記製品の総重量に基づき合計１００％である）を更に含む請求項１に記載の製品。
【請求項６】  ５０〜９９．９５重量％の、Ｔｇが２５℃未満の、実質的に非晶質のポリマーのコア部分を、０．０５〜５０重量％の、Ｔｇが２５℃より高いか又はＴｍが２５℃より高く２３０℃未満の外側ポリエステル部分（但し、このポリエステルはポリ（ブチレンテレフタレート）以外である）で被覆するか又は周囲を囲んでなる製品であって、
前記外側ポリマー組成物が、隣接コア部分との接触時のブロッキングを防ぐように充分にコア部分を覆い、
前記外側ポリマー組成物がポリエステル、ポリエステル−エーテル、ポリエステルアミド及びポリカーボネートからなる群から選ばれ、
前記コア部分の少なくとも一部及び前記外側ポリマーが１００〜３００℃の温度において交換反応を受け、且つ前記コア及び外側組成物のＴｇ観測値が前記温度において時間の経過につれて本質的に単一のＴｇになる傾向にある製品。
【請求項７】  前記外側ポリマー組成物がコア部分の表面積の少なくとも６０％を覆う請求項６に記載の製品。
【請求項８】  前記外側ポリエステル組成物が１５０℃未満のＴｍを有する請求項６に記載の製品。
【請求項９】  前記外側ポリエステル組成物が１００〜１３０℃のＴｍを有する請求項６に記載の製品。
【請求項１０】  前記外側ポリマー組成物がテレフタル酸残基３５〜５５モル％、アジピン酸残基６５〜４５モル％及び１，４−ブタンジオール残基少なくとも８０モル％からなる請求項９に記載の製品。
【請求項１１】  前記外側ポリマー組成物がテレフタル酸残基４１〜４５モル％、アジピン酸残基５９〜５５モル％及び１，４−ブタンジオール残基少なくとも９０モル％からなる請求項９に記載の製品。
【請求項１２】  前記非晶質ポリエステルコア部分が−５０〜２０℃のＴｇを有する請求項６に記載の製品。
【請求項１３】  前記製品がペレット、錠剤又はブロックの形態である請求項１２に記載の製品。
【請求項１４】  前記非晶質ポリエステルコア部分が−３５〜１５℃のＴｇを有する請求項６に記載の製品。
【請求項１５】  前記製品がペレット、錠剤又はブロックの形態である請求項６に記載の製品。
【請求項１６】  （Ａ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜４０モル％の、少なくとも１種の脂肪族、脂環式もしくは芳香族ジカルボン酸又はその対応するＣ1〜Ｃ4エステル（これらの酸は少なくとも１個の極性官能基又はイオン基を有する）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜１００モル％の、構造：
【化１】
2004507601.tif 000001
［式中、ＲはＨ、Ｃ1〜Ｃ6アルキル又はハロゲンであり、ｘは１〜６の整数であり、ｙは２〜５００の整数である］
を有するポリ（アルキレングリコール）；並びに
（ｖ）酸及びグリコールの総モルに基づき０〜４０モル％の、酸、エステル、ヒドロキシル又はそれらの混合物から選ばれた少なくとも３個の官能基を含む多官能価反応体
の反応生成物を含む、Ｔｇが２５℃未満の実質的に非晶質のポリエステルを含むコア部分５０〜９９．９５重量％を含んでなりここで、実質的に非晶質のポリエステルは、実質的に等モルの割合の酸又はエステル相当物（１００モル％）とグリコール相当物（１００モル％）から調製される、前記コア部分の表面が隣接コア部分との接触時のブロッキングを防ぐように、
（Ｂ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜２５モル％の少なくとも１種の脂肪族、脂環式もしくは芳香族ジカルボン酸又はその対応するＣ1〜Ｃ4エステル（これらの酸は少なくとも１個の極性官能基又はイオン基を含む）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜８０モル％の、構造：
【化２】
2004507601.tif 000002
［式中、ＲはＨ、Ｃ1〜Ｃ6アルキル又はハロゲンであり、ｘは１〜６の整数であり、ｙは２〜５００の整数である］
を有するポリ（アルキレングリコール）；並びに
（ｖ）酸及びグリコールの総モルに基づき０〜１０モル％の、酸、エステル、ヒドロキシル又はそれらの混合物から選ばれた少なくとも３個の官能基を含む多官能価反応体
の反応生成物を含む、２５℃より高いＴｇ及び／又は２５℃より高く２３０℃未満のＴｍを有する、ポリ（ブチレンテレフタレート）以外のポリエステル［ここで、ポリエステルは実質的に等モルの割合の酸又はエステル相当物（１００モル％）とグリコール相当物（１００モル％）から調製される］を含む外側組成物０．０５〜５０重量％未満で充分に覆われている製品。
【請求項１７】  前記の実質的に非晶質のポリエステルのＴｇが−５０〜２０℃である請求項１６に記載の製品。
【請求項１８】  前記の実質的に非晶質のポリエステルのＴｇが−３５〜１５℃である請求項１６に記載の製品。
【請求項１９】  前記成分Ａ（ｉｉ）が、酸の総モルに基づき２．５〜２５モル％の量で使用された請求項１６に記載の製品。
【請求項２０】  前記成分Ａ（ｉｉ）が酸の総モルに基づき５〜２０モル％の量で使用される請求項１６に記載の製品。
【請求項２１】  前記成分Ａ（ｉｖ）がグリコールの総モルに基づき２０〜１００モル％の量で使用される請求項１６に記載の製品。
【請求項２２】  前記ポリ（アルキレングリコール）がポリ（エチレングリコール）である請求項２１に記載の製品。
【請求項２３】  前記成分Ａ（ｉｖ）のポリ（アルキレングリコール）がジエチレングリコール又はトリエチレングリコールである請求項１６に記載の製品。
【請求項２４】  前記成分Ｂ（ｉｖ）のポリ（アルキレングリコール）がジエチレングリコール又はトリエチレングリコールである請求項１６に記載の製品。
【請求項２５】  前記成分Ａ（ｖ）が酸及びグリコールの総モルに基づき０〜７モル％の量で使用される請求項１６に記載の製品。
【請求項２６】  前記多官能価反応体がトリメチロールプロパン、トリメリット酸無水物、ペンタエリスリトール、ピロメリット酸二無水物及びグリセロールからなる群から選ばれる請求項１６に記載の製品。
【請求項２７】  前記成分Ｂ（ｉｉ）が酸の総モルに基づき０〜５モル％の量で使用される請求項１６に記載の製品。
【請求項２８】  前記成分Ｂ（ｉｖ）がグリコールの総モルに基づき１０〜７０モル％の量で使用される請求項１６に記載の製品。
【請求項２９】  前記ポリ（アルキレングリコール）がポリ（エチレングリコール）である請求項２８に記載の製品。
【請求項３０】  前記成分Ｂ（ｉｖ）がジエチレングリコール及びトリエチレングリコールから選ばれる請求項２８に記載の製品。
【請求項３１】  前記外側組成物のポリエステルが１５０℃未満のＴｍを有する請求項３０に記載の製品。
【請求項３２】  前記外側組成物のポリエステルが１００〜１３０℃のＴｍを有する請求項３０に記載の製品。
【請求項３３】  （Ａ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸及びグリコールの総モルに基づき２〜３０モル％の、芳香環に直接結合した金属スルホネート基を含むジカルボン酸もしくはそのＣ1〜Ｃ4エステル又は芳香環に直接結合した金属スルホネート基を含むグリコールから選ばれた少なくとも１種の二官能価スルホモノマー；
（ｉｉｉ）炭素数３〜２０の脂肪族グリコール、炭素数８〜２４の芳香族グリコール及びそれらの混合物からなる群から選ばれた少なくとも１種のグリコール；
（ｉｖ）グリコールの総モルに基づき０〜１００モル％の、構造：
【化３】
2004507601.tif 000003
［式中、ＲはＨ、Ｃ1〜Ｃ6アルキル又はハロゲンであり、ｘは１〜６の整数であり、ｙは２〜５００の整数である］
を有するポリ（アルキレングリコール）；並びに
（ｖ）酸及びグリコールの総モルに基づき０〜４０モル％の、酸、エステル、ヒドロキシル又はそれらの混合物から選ばれた少なくとも３個の官能基を含む多官能価反応体
の反応生成物を含んでなる、Ｔｇが２５℃未満の実質的に非晶質の水分散性スルホポリエステルを含むコア部分５０〜９９．９５重量％を含んでなり［ここでポリエステルコアは実質的に等モルの割合の酸又はエステル相当物（１００モル％）とグリコール相当物（１００モル％）から調製される］、
（Ｂ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜２５モル％の少なくとも１種の脂肪族、脂環式もしくは芳香族ジカルボン酸又はその対応するＣ1〜Ｃ4エステル（ここでこれらの酸は少なくとも１個の極性官能基又はイオン基を含む）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜８０モル％の、構造：
【化４】
2004507601.tif 000004
［式中、ＲはＨ、Ｃ1〜Ｃ6アルキル又はハロゲンであり、ｘは１〜６の整数であり、ｙは２〜５００の整数である］
を有するポリ（アルキレングリコール）；並びに
（ｖ）酸及びグリコールの総モルに基づき０〜５モル％の、酸、エステル、ヒドロキシル又はそれらの混合物から選ばれた少なくとも３個の官能基を含む多官能価反応体
の反応生成物を含んでなる、２５℃より高いＴｇ及び／又は２５℃より高く２３０℃未満のＴｍを有する、ポリ（ブチレンテレフタレート）以外のポリエステル［ここでポリエステルは実質的に等モルの割合の酸又はエステル相当物（１００モル％）とグリコール相当物（１００モル％）から調製される］を含んでなる外側組成物０．０５〜５０重量％未満で、前記コア部分の表面が隣接コア部分との接触時のブロッキングを防ぐように充分に、覆われている製品。
【請求項３４】  前記水分散性スルホポリエステルのＴｇが−５０〜２０℃である請求項３３に記載の製品。
【請求項３５】  前記水分散性スルホポリエステルのＴｇが−３５〜１５℃である請求項３３に記載の製品。
【請求項３６】  前記成分Ａ（ｉｉ）が酸及びグリコールの総モルに基づき２．５〜２５モル％の量で使用される請求項３３に記載の製品。
【請求項３７】  前記成分Ａ（ｉｉ）が５−スルホイソフタル酸の金属塩である請求項３３に記載の製品。
【請求項３８】  前記成分Ａ（ｉｖ）がグリコールの総モルに基づき２０〜１００モル％の量で使用される請求項３３に記載の製品。
【請求項３９】  前記ポリ（アルキレングリコール）がポリ（エチレングリコール）である請求項３８に記載の製品。
【請求項４０】  前記成分Ａ（ｉｖ）がジエチレングリコール及びトリエチレングリコールから選ばれる請求項３３に記載の製品。
【請求項４１】  前記成分Ｂ（ｉｉ）が酸の総モルに基づき０〜１０モル％の量で使用される請求項３３に記載の製品。
【請求項４２】  前記成分Ｂ（ｉｖ）がグリコールの総モルに基づき１０〜７０モル％の量で使用される請求項３３に記載の製品。
【請求項４３】  前記ポリ（アルキレングリコール）がポリ（エチレングリコール）である請求項４２に記載の製品。
【請求項４４】  前記ポリ（アルキレングリコール）がジエチレングリコール及びトリエチレングリコールから選ばれる請求項４２に記載の製品。
【請求項４５】  前記外側組成物中のポリエステルのＴｍが１００〜１３０℃である請求項４４に記載の製品。
【請求項４６】  前記の実質的に非晶質の水分散性スルホポリエステルが−５０〜２０℃のＴｇを有する請求項３３に記載の製品。
【請求項４７】  前記製品がペレット、錠剤又はブロックの形態である請求項３３に記載の製品。
【手続補正２】
【補正対象書類名】明細書
【補正対象項目名】００６４
【補正方法】変更
【補正の内容】
【００６４】
【表２】
2004507601.tif 000005
以下に本発明の態様を列挙する。
態様１．Ｔｇが２５℃未満の、実質的に非晶質のポリマーのコア部分を、Ｔｇが２５℃より高いか又はＴｍが２５℃より高く２３０℃未満の外側ポリマー組成物（但し、このポリマーはポリ（ブチレンテレフタレート）以外である）で被覆するか、又は周囲を囲んでなる製品であって、
前記外側ポリマー組成物が隣接コア部分との接触時のブロッキングを防ぐように充分にコア部分を覆い、そして前記非晶質のポリマーコア部分及び外側ポリマー組成物がポリエステル、ポリエステル−エーテル、ポリエステルアミド及びポリカーボネートからなる群から選ばれる製品。
態様２．前記外側ポリマー組成物がコア部分の表面積の少なくとも約６０％を覆う態様１に記載の製品。
態様３．前記コア部分及び前記外側ポリマー組成物が約１００〜３００℃の温度において交換反応を受け、且つ前記組成物のＴｇ観測値が前記温度において時間の経過につれて本質的に単一のＴｇになる傾向にある態様１に記載の製品。
態様４．Ｔｇが２５℃未満の、実質的に非晶質のポリマーのコア部分を、Ｔｇが約２５℃より高いか又はＴｍが約２５℃より高く２３０℃未満の外側ポリエステル部分（但し、このポリエステルはポリ（ブチレンテレフタレート）以外である）で被覆するか又は周囲を囲んでなる製品であって、
前記外側ポリマー組成物が、隣接コア部分との接触時のブロッキングを防ぐように充分にコア部分を覆う製品。
態様５．前記外側ポリマー組成物がコア部分の表面積の少なくとも約６０％を覆う態様４に記載の製品。
態様６．前記外側ポリエステル組成物が約１５０℃未満のＴｍを有する態様４に記載の製品。
態様７．前記外側ポリエステル組成物が約１００〜１３０℃のＴｍを有する態様４に記載の製品。
態様８．前記非晶質ポリエステルコア部分が−５０〜２０℃のＴｇを有する態様４に記載の製品。
態様９．前記非晶質ポリエステルコア部分が−３５〜１５℃のＴｇを有する態様４に記載の製品。
態様１０．前記外側ポリマー組成物がテレフタル酸残基約３５〜５５モル％、アジピン酸６５〜４５モル％及び１，４−ブタンジオール残基少なくとも約８０モル％からなる態様７に記載の製品。
態様１１．前記外側ポリマー組成物がテレフタル酸残基約４１〜４５モル％、アジピン酸残基５９〜５５モル％、及び１，４−ブタンジオール残基少なくとも約９０モル％からなる態様７に記載の製品。
態様１２．（Ａ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜４０モル％の、少なくとも１種の脂肪族、脂環式もしくは芳香族ジカルボン酸又はその対応するＣ1〜Ｃ4エステル（これらの酸は少なくとも１個の極性官能基又はイオン基を有する）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜１００モル％の前記構造を有するポリ（アルキレングリコール）；並びに
（ｖ）酸及びグリコールの総モルに基づき０〜４０モル％の、酸、エステル、ヒドロキシル又はそれらの混合物から選ばれた少なくとも３個の官能基を含む多官能価反応体
の反応生成物を含む、Ｔｇが２５℃未満の実質的に非晶質のポリエステルを含むコア部分約５０〜９９．９５重量％を含んでなりここで、実質的に非晶質のポリエステルは、実質的に等モルの割合の酸又はエステル相当物（１００モル％）とグリコール相当物（１００モル％）から調製される、前記コア部分の表面が隣接コア部分との接触時のブロッキングを防ぐように、
（Ｂ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜２５モル％の少なくとも１種の脂肪族、脂環式もしくは芳香族ジカルボン酸又はその対応するＣ1〜Ｃ4エステル（これらの酸は少なくとも１個の極性官能基又はイオン基を含む）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜８０モル％の前記構造を有するポリ（アルキレングリコール）；並びに
（ｖ）酸及びグリコールの総モルに基づき０〜１０モル％の、酸、エステル、ヒドロキシル又はそれらの混合物から選ばれた少なくとも３個の官能基を含む多官能価反応体
の反応生成物を含む、２５℃より高いＴｇ及び／又は２５℃より高く２３０℃未満のＴｍを有する、ポリ（ブチレンテレフタレート）以外のポリエステル［ここで、ポリエステルは実質的に等モルの割合の酸又はエステル相当物（１００モル％）とグリコール相当物（１００モル％）から調製される］を含む外側組成物約０．０５〜５０重量％未満で充分に覆われている製品。
態様１３．前記の実質的に非晶質のポリエステルのＴｇが−５０〜２０℃である態様１２に記載の製品。
態様１４．前記の実質的に非晶質のポリエステルのＴｇが−３５〜１５℃である態様１２に記載の製品。
態様１５．前記成分Ａ（ｉｉ）が、酸の総モルに基づき約２．５〜２５モル％の量で使用された態様１２に記載の製品。
態様１６．前記成分Ａ（ｉｉ）が酸の総モルに基づき約５〜２０モル％の量で使用される態様１２に記載の製品。
態様１７．前記成分Ａ（ｉｖ）がグリコールの総モルに基づき約２０〜１００モル％の量で使用される態様１２に記載の製品。
態様１８．前記成分Ａ（ｉｖ）のポリ（アルキレングリコール）がジエチレングリコール又はトリエチレングリコールである態様１２に記載の製品。
態様１９．前記成分Ｂ（ｉｖ）のポリ（アルキレングリコール）がジエチレングリコール又はトリエチレングリコールである態様１２に記載の製品。
態様２０．前記ポリ（アルキレングリコール）がポリ（エチレングリコールである）態様１７に記載の製品。
態様２１．前記成分Ａ（ｖ）が酸及びグリコールの総モルに基づき約０〜７モル％の量で使用される態様１２に記載の製品。
態様２２．前記多官能価反応体がトリメチロールプロパン、トリメリット酸無水物、ペンタエリスリトール、ピロメリット酸二無水物及びグリセロールからなる群から選ばれる態様１２に記載の製品。
態様２３．前記成分Ｂ（ｉｉ）が酸の総モルに基づき約０〜５モル％の量で使用される態様１２の製品。
態様２４．前記成分Ｂ（ｉｖ）がグリコールの総モルに基づき約１０〜７０モル％の量で使用される態様１２に記載の製品。
態様２５．前記ポリ（アルキレングリコール）がポリ（エチレングリコール）である態様２４に記載の製品。
態様２６．前記成分Ｂ（ｉｖ）がジエチレングリコール及びトリエチレングリコールから選ばれる態様２４に記載の製品。
態様２７．（Ａ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸及びグリコールの総モルに基づき２〜３０モル％の、芳香環に直接結合した金属スルホネート基を含むジカルボン酸もしくはそのＣ1〜Ｃ4エステル又は芳香環に直接結合した金属スルホネート基を含むグリコールから選ばれた少なくとも１種の二官能価スルホモノマー；
（ｉｉｉ）炭素数３〜２０の脂肪族グリコール、炭素数８〜２４の芳香族グリコール及びそれらの混合物からなる群から選ばれた少なくとも１種のグリコール；
（ｉｖ）グリコールの総モルに基づき０〜１００モル％の前記構造を有するポリ（アルキレングリコール）；並びに
（ｖ）酸及びグリコールの総モルに基づき０〜４０モル％の、酸、エステル、ヒドロキシル又はそれらの混合物から選ばれた少なくとも３個の官能基を含む多官能価反応体
の反応生成物を含んでなる、Ｔｇが２５℃未満の実質的に非晶質の水分散性スルホポリエステルを含むコア部分５０〜９９．９５重量％を含んでなり［ここでポリエステルコアは実質的に等モルの割合の酸又はエステル相当物（１００モル％）とグリコール相当物（１００モル％）から調製される］、前記コア部分の表面が隣接コア部分との接触時のブロッキングを防ぐように充分に、
（Ｂ）（ｉ）少なくとも１種の脂肪族、脂環式もしくは芳香族ジカルボン酸又はその対応するＣ1〜Ｃ4エステル（但し、これらの酸はその他の極性官能基側基は有さない）；
（ｉｉ）酸の総モルに基づき０〜２５モル％の少なくとも１種の脂肪族、脂環式もしくは芳香族ジカルボン酸又はその対応するＣ1〜Ｃ4エステル（ここでこれらの酸は少なくとも１個の極性官能基又はイオン基を含む）；
（ｉｉｉ）炭素数３〜２０の脂肪族グリコール、炭素数６〜２０の脂環式グリコール、炭素数８〜２４の芳香族グリコール及びそれらの混合物からなる群から選ばれた少なくとも１種のグリコール；
（ｉｖ）グリコールの総モルに基づき０〜８０モル％の前記構造を有するポリ（アルキレングリコール）；並びに
（ｖ）酸及びグリコールの総モルに基づき０〜５モル％の、酸、エステル、ヒドロキシル又はそれらの混合物から選ばれた少なくとも３個の官能基を含む多官能価反応体
の反応生成物を含んでなる、２５℃より高いＴｇ及び／又は２５℃より高く２３０℃未満のＴｍを有する、ポリ（ブチレンテレフタレート）以外のポリエステル［ここでポリエステルは実質的に等モルの割合の酸又はエステル相当物（１００モル％）とグリコール相当物（１００モル％）から調製される］を含んでなる外側組成物０．０５〜５０重量％未満で覆われている製品。
態様２８．前記水分散性スルホポリエステルのＴｇが−５０〜２０℃である態様２７に記載の製品。
態様２９．前記水分散性スルホポリエステルのＴｇが−３５〜１５℃である態様２７に記載の製品。
態様３０．前記成分Ａ（ｉｉ）が酸及びグリコールの総モルに基づき２．５〜２５モル％の量で使用される態様２７に記載の製品。
態様３１．前記成分Ａ（ｉｉ）が５−スルホイソフタル酸の金属塩である態様２７に記載の製品。
態様３２．前記成分Ａ（ｉｖ）がグリコールの総モルに基づき２０〜１００モル％の量で使用される態様２７の製品。
態様３３．前記成分Ａ（ｉｖ）がジエチレングリコール及びトリエチレングリコールから選ばれる態様２７に記載の製品。
態様３４．前記ポリ（アルキレングリコール）がポリ（エチレングリコール）である態様３２に記載の製品。
態様３５．前記成分Ｂ（ｉｉ）が酸の総モルに基づき０〜１０モル％の量で使用される態様２７に記載の製品。
態様３６．前記成分Ｂ（ｉｖ）がグリコールの総モルに基づき１０〜７０の量で使用される態様２７に記載の製品。
態様３７．前記ポリ（アルキレングリコール）がポリ（エチレングリコール）である態様３６に記載の製品。
態様３８．前記ポリ（アルキレングリコール）がジエチレングリコール及びトリエチレングリコールから選ばれる態様３６に記載の製品。
態様３９．前記の実質的に非晶質の水分散性スルホポリエステルが約−５０〜２０℃のＴｇを有する態様２７に記載の製品。
態様４０．前記外側組成物中のポリエステルのＴｍが１５０℃未満である態様２６に記載の製品。
態様４１．前記外側組成物中のポリエステルのＴｍが１００〜１３０℃である態様２６に記載の製品。
態様４２．前記外側組成物中のポリエステルのＴｍが１００〜１３０℃である態様３８に記載の製品。
態様４３．前記製品がペレット錠剤又はブロックの形態である態様１に記載の製品。
態様４４．前記製品がペレット、錠剤又はブロックの形態である態様４に記載の製品。
態様４５．前記製品がペレット、錠剤又はブロックの形態である態様８に記載の製品。
態様４６．前記製品がペレット、錠剤又はブロックの形態である態様２７に記載の製品。
態様４７．前記コア及び／又は外側ポリマー組成物が
（ｉ）約０〜８０重量％の相溶性粘着付与剤；
（ｉｉ）約０〜４０重量％の相溶性可塑剤；
（ｉｉｉ）約０〜５０重量％のワックス希釈剤；
（ｉｖ）約０〜６０重量％の相溶性結晶性熱可塑性ポリマー；
（ｖ）約０〜６０重量％の相溶性非晶質熱可塑性ポリマー；
（ｖｉ）約０〜３重量％の安定剤；
（ｖｉｉ）約０〜６０重量％の相溶性結晶性熱可塑性ポリマー；及び
（ｖｉｉｉ）約０〜６０重量％の相溶性非晶質熱可塑性ポリマー
（前記百分率は前記製品の総重量に基づき合計１００％である）を更に含む態様１に記載の製品。
態様４８．前記コア及び／又は外側ポリマー組成物が
（ｉ）約０〜８０重量％の相溶性粘着付与剤；
（ｉｉ）約０〜４０重量％の相溶性可塑剤；
（ｉｉｉ）（ａ）少なくとも１個の極性官能基を含み、該官能基が３×１０-3当量／ｇより高い濃度で存在する、５００ｇ／モル未満の分子量を有する相溶性ワックス希釈剤５〜４０重量％；及び（ｂ）結晶性熱可塑性ポリマー０〜６０重量％からなる群から選ばれた少なくとも１種の結晶質材料；並びに
（ｉｖ）約０〜３重量％の安定剤
（前記百分率は前記製品の総重量に基づき合計１００％である）を更に含む態様１に記載の製品。